(57)【特許請求の範囲】
【請求項１】
電極組立体と電解液が収容されたケースを備えるとともに、前記ケース内の圧力を前記ケース外に開放させる圧力開放弁を前記ケースの壁面に有する蓄電装置において、
前記圧力開放弁を有する前記ケースの壁面の、少なくとも前記圧力開放弁上の面の一部にはクロムめっき層があり、
前記圧力開放弁はアルミニウム製であり、
前記圧力開放弁を有する前記ケースの壁面の、少なくとも前記圧力開放弁を含む部分と前記クロムめっき層との間に中間層があることを特徴とする蓄電装置。
【請求項２】
前記圧力開放弁は、開裂溝を有し、
前記クロムめっき層は、前記開裂溝を含む部分にある請求項１に記載の蓄電装置。
【請求項３】
前記クロムめっき層は、前記圧力開放弁上の全面にある請求項１又は請求項２に記載の蓄電装置。
【請求項４】
前記クロムめっき層は、前記圧力開放弁を有する前記ケースの壁面の両面に、かつ少なくとも前記圧力開放弁を含む部分にある請求項１〜請求項３のうち何れか一項に記載の蓄電装置。
【請求項５】
前記蓄電装置は、二次電池である請求項１〜請求項４のうち何れか一項に記載の蓄電装置。
【発明の詳細な説明】
【技術分野】
【０００１】
この発明は、蓄電装置に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。例えば、特許文献１に記載の二次電池は、金属箔に負極活物質を塗布した負極電極と金属箔に正極活物質を塗布した正極電極との間をセパレータで絶縁し、層状に積層した電極組立体を有する。そして、この二次電池のケースには電極組立体と電解液が収容されており、ケースの壁面にはケース内の圧力をケース外に開放させる圧力開放弁（ガス排出弁）が設けられている。また、特許文献１に記載の二次電池では、圧力開放弁はケースの壁面と一体化して形成されており、ケースの壁面及び圧力開放弁はアルミニウム製である。
【先行技術文献】
【特許文献】
【０００３】
【特許文献１】特開２０１１−１８１２１４号公報
【発明の概要】
【発明が解決しようとする課題】
【０００４】
ところで、極低温下で二次電池を使用する場合では、通常温度下で用いられる二次電池よりも低温で二次電池の性能が低下するおそれがあるため、低温下で二次電池の性能低下を検知することが望まれていた。
【０００５】
この発明は、このような従来の技術に存在する問題点に着目してなされたものであり、その目的は、低温下での二次電池の性能低下を検知することのできる蓄電装置を提供することにある。
【課題を解決するための手段】
【０００６】
上記課題を解決するための蓄電装置は、電極組立体と電解液が収容されたケースを備えるとともに、ケース内の圧力をケース外に開放させる圧力開放弁をケースの壁面に有し、圧力開放弁を有するケースの壁面の、少なくとも圧力開放弁上の面の一部にはクロムめっき層があり、前記圧力開放弁はアルミニウム製であり、前記圧力開放弁を有する前記ケースの壁面の、少なくとも前記圧力開放弁を含む部分と前記クロムめっき層との間に中間層があるものである。
【０００７】
クロムは低温で弾性係数が極端に小さい値となる性質を有する（技術資料 金属材料の
弾性係数  The Modulus of Elasticity of Metals and Alloys  昭和５５年１０月３１日初版発行  社団法人日本機械学会発行  １８２ページ目〜１８４ページ目を参照）。上記構成によれば、クロムの弾性係数の低下に伴って、圧力開放弁が想定した作動圧で開放しやすくなり、低温下での二次電池の性能低下を検知することができる。また、アルミニウムの表面にはクロムめっき層が形成しにくい。上記構成によれば、圧力開放弁がアルミニウム製であっても、中間層が下地処理層として機能することにより、圧力開放弁にクロムめっき層を形成しやすくすることができる。
【０００８】
圧力開放弁が開裂溝を有する場合には、開裂溝を含む部分をクロムめっき層とすることも可能である。
圧力開放弁の開裂溝部分は厚さが薄く、圧力開放弁の他の部分と比較して強度が低い。上記構成によれば、想定した作動圧で圧力開放弁を確実に開放させることができる。したがって、低温下での二次電池の性能低下をより正確に検知することができる。
【０００９】
クロムめっき層が形成される部分としては、例えば、圧力開放弁上の全面が挙げられる。
上記構成によれば、想定した作動圧で圧力開放弁を確実に開放させることができる。したがって、低温下での二次電池の性能低下をより正確に検知することができる。
【００１０】
クロムめっき層は、圧力開放弁を有するケースの壁面の両面に、かつ少なくとも圧力開放弁を含む部分に形成することも可能である。
上記構成によれば、想定した作動圧で圧力開放弁を確実に開放させることができる。したがって、低温下での二次電池の性能低下をより正確に検知することができる。
【００１３】
蓄電装置としては、例えば二次電池が挙げられる。
【発明の効果】
【００１４】
本発明によれば、低温下での二次電池の性能低下を検知することができる。
【図面の簡単な説明】
【００１５】
【図１】二次電池の外観を示す斜視図。
【図２】圧力開放弁の表面を示す平面図。
【図３】図２の３−３線断面図。
【図４】クロムの弾性係数の温度依存性を示したグラフ。
【発明を実施するための形態】
【００１６】
以下、蓄電装置を具体化した一実施形態について図１〜図４を参照して説明する。
図１に示すように、蓄電装置としての二次電池１０は、ケース１１に電極組立体１２が収容されている。また、ケース１１には、電極組立体１２とともに電解液も収容されている。ケース１１は、有底筒状のケース本体１３と、ケース本体１３に電極組立体１２を挿入する開口部１３ａを閉塞する平板状の蓋体１４とからなる。ケース本体１３と蓋体１４とがケース１１として組み立てられた状態において、蓋体１４の表面１４ａがケース１１の外側に位置する面となっており、蓋体１４の裏面１４ｂがケース１１の内側に位置する面となっている。そして、ケース１１においては、蓋体１４の裏面１４ｂにおける外周部分とケース本体１３の開口部１３ａとが互いに接合された接合部１４ｃとなっている。ケース本体１３と蓋体１４は、何れもアルミニウム製である。また、この実施形態の二次電池１０は、ケース本体１３が有底四角筒状であり、蓋体１４が矩形平板状であることから、その外観が角型をなす角型電池である。また、この実施形態の二次電池１０は、リチウムイオン電池であり、低温下で用いられる。そして、ケース１１に収容される電解液として環状シロキサンやシロキサンオリゴマー等、低温下でガスを発生する溶液が採用されている。
【００１７】
電極組立体１２は、正極電極、負極電極、及び正極電極と負極電極を絶縁するセパレータを有する。正極電極は、正極金属箔（アルミニウム箔）の両面に正極活物質を塗布して構成される。負極電極は、負極金属箔（銅箔）の両面に負極活物質を塗布して構成される。そして、電極組立体１２は、複数の正極電極と複数の負極電極を交互に積層するとともに、両電極の間にセパレータを介在した積層構造とされている。また、電極組立体１２には、正極端子１５と負極端子１６が電気的に接続されている。これらの正極端子１５と負極端子１６の各一部分は、蓋体１４からケース１１外に露出している。また、正極端子１５及び負極端子１６には、ケース１１から絶縁するためのリング状の絶縁リング１７ａがそれぞれ取り付けられている。
【００１８】
また、ケース１１には、ケース１１内の圧力が上昇し過ぎないように、ケース１１内の圧力が所定の圧力である開放圧に達した場合に開裂し、ケース１１内の圧力をケース１１外に開放させる圧力開放弁２０が設けられている。この実施形態において圧力開放弁２０は、ケース１１の壁面としての蓋体１４に位置している。また、圧力開放弁２０の開放圧は、ケース１１自体やケース本体１３と蓋体１４の接合部１４ｃに亀裂や破断などが生じ得る前に開裂し得る圧力に設定されている。そして、圧力開放弁２０は、蓋体１４の板厚よりも薄い薄板状の弁体２１を有する。弁体２１は、蓋体１４の表面１４ａに凹設された凹部２２の底に位置しており、蓋体１４と一体的に成形されている。すなわち、圧力開放弁２０は、弁体２１上の表面２１ａがケース１１の蓋体１４の表面１４ａの一部となっており、弁体２１上の裏面２１ｂ（図３）が蓋体１４の裏面１４ｂの一部となっている。また、圧力開放弁２０はケース１１と同様にアルミニウム製である。
【００１９】
図２に示すように、この実施形態の圧力開放弁２０は、平行な２つの直線部２６，２７を弧部２８，２９で繋いだトラック形状の周縁を有する。なお、圧力開放弁２０の弁体２１は、圧力開放弁２０の周縁に繋がっており、圧力開放弁２０と同様にトラック形状である。また、弁体２１の表面２１ａは、開裂溝を有する。開裂溝は、交差溝３１と、弧部２８，２９に沿う複数の弧状溝３２，３３と、直線部２６，２７に沿う複数の直線状溝３４，３５と、からなる。交差溝３１は、開裂起点としての交差部Ｐで交差する２本の直線溝３６，３７からなる。この実施形態において、交差溝３１と、弧状溝３２，３３と、直線状溝３４，３５とは、何れもＶ字形溝である。
【００２０】
そして、図２に示すように、弁体２１の表面２１ａには、交差溝３１に沿う仮想直線Ｙ１，Ｙ２を想定したとき、仮想直線Ｙ１，Ｙ２と圧力開放弁２０の周縁によって囲まれる複数の領域Ｓ１，Ｓ２，Ｓ３，Ｓ４が想定される。領域Ｓ１と領域Ｓ２は、直線部２６，２７を含む領域であり、互いに仮想直線Ｙ１と仮想直線Ｙ２の交差点を対称の中心として点対称である。領域Ｓ３と領域Ｓ４は、弧部２８，２９を含む領域であり、互いに仮想直線Ｙ１と仮想直線Ｙ２の交差点を対称の中心として点対称である。
【００２１】
図１に示すように、ケース１１の蓋体１４は、表面１４ａと裏面１４ｂとの両面にクロムめっき層２４，２５を有する。この実施形態のケース１１では、蓋体１４の裏面１４ｂにおける接合部１４ｃと、蓋体１４の表面１４ａにおける外周部分とにはクロムめっき層２４，２５を有しておらず、これらの部分を除く蓋体１４の表面１４ａ及び裏面１４ｂの全面にクロムめっき層２４，２５を有している。
【００２２】
図３に示すように、この実施形態では、圧力開放弁２０の弁体２１の表面２１ａの全面にもクロムめっき層２４を有している。ここで、弁体２１の表面２１ａにおいて、クロムめっき層２４は、弁体２１の表面２１ａの開裂溝と、弁体２１の表面２１ａにおける開裂溝以外の部分と、にある。弁体２１の表面２１ａの開裂溝は、溝面全体にクロムめっき層２４を有する。図３には、直線溝３６におけるクロムめっき層２４を示しているが、それ以外の開裂溝である直線溝３７、弧状溝３２，３３、及び直線状溝３４，３５の各溝面にも、クロムめっき層２４を有する。更に、圧力開放弁２０は、ケース１１の蓋体１４の裏面１４ｂの一部である弁体２１の裏面２１ｂの全面にも、クロムめっき層２５を有する。
【００２３】
そして、この実施形態では、圧力開放弁２０の弁体２１の表面２１ａ及び裏面２１ｂを含む、ケース１１の蓋体１４の表面１４ａ及び裏面１４ｂとクロムめっき層２４，２５との間に中間層４４，４５がある。具体的には、ケース１１の蓋体１４の裏面１４ｂにおける接合部１４ｃと、蓋体１４の表面１４ａにおける外周部分とを除く、蓋体１４の表面１４ａ及び裏面１４ｂの全体に中間層４４，４５がある。更に、圧力開放弁２０の弁体２１の表面２１ａの開裂溝と、弁体２１の表面２１ａにおける開裂溝以外の部分と、に中間層４４がある。要するに、ケース１１の蓋体１４におけるクロムめっき層２４，２５の全形成範囲において、圧力開放弁２０の弁体２１の表面２１ａ及び裏面２１ｂを含む、ケース１１の蓋体１４の表面１４ａ及び裏面１４ｂは、クロムめっき層２４，２５との間に中間層４４，４５を有している。また、この実施形態の中間層４４，４５は、ニッケルめっき層である。
【００２４】
尚、圧力開放弁２０の弁体２１において、表面２１ａ及び裏面２１ｂのクロムめっき層２４，２５を除いた厚さは、開裂溝部分における弁体２１の厚さＷ２が、開裂溝以外の部分における弁体２１の厚さＷ１と比較して薄い。そして、圧力開放弁２０の弁体２１の表面２１ａ及び裏面２１ｂにおけるクロムめっき層２４，２５の厚さＷ３と中間層４４，４５の厚さＷ４とは、例えば厚さＷ１や厚さＷ２よりも薄くなっている。厚さＷ２と厚さＷ３は、例えば、厚さＷ２と厚さＷ３との比率が２：１となる関係にある。
【００２５】
次に、この実施形態の作用について図４を参照して説明する。尚、図４は、技術資料 金属材料の弾性係数  The Modulus of Elasticity of Metals and Alloys（昭和５５年１０月３１日初版発行  社団法人日本機械学会発行）の１８３ページ記載の図２・４１９に基づくグラフである。
【００２６】
図４に示すように、クロムは３７℃付近といった低温で弾性係数が極端に小さい値となる性質を有する。クロムのこうした性質により、圧力開放弁２０の弁体２１の表面２１ａや裏面２１ｂにクロムめっき処理を施したこの実施形態では、圧力開放弁２０を３７℃付近で開放させることができる。そして、この実施形態の二次電池１０では、低温下で電解液からガスが発生し、想定した作動圧で圧力開放弁２０が開放される。
【００２７】
次に、二次電池１０の製造方法について、主にケース１１の蓋体１４へのクロムめっき層２４，２５の形成方法を説明する。
ケース１１の蓋体１４にめっき処理を施す前に、まず、圧力開放弁２０の弁体２１の表面２１ａに交差溝３１、弧状溝３２，３３、及び直線状溝３４，３５といった開裂溝を形成する。開裂溝の形成後、ケース１１の蓋体１４及び圧力開放弁２０へのニッケルめっき処理を開始する。尚、ニッケルめっき処理に際しては、ケース１１のケース本体１３との接合部１４ｃとして機能する蓋体１４の裏面１４ｂの外周部分と、蓋体１４の表面１４ａの外周部分とにマスキングを施す。また、ニッケルめっき処理は、圧力開放弁２０が一体形成されたアルミニウム製のケース１１の蓋体１４を処理浴に含浸する、いわゆる無電解めっきにより行う。そして、ケース１１の蓋体１４の表面１４ａ及び裏面１４ｂと、圧力開放弁２０の弁体２１の表面２１ａ及び裏面２１ｂと、にニッケルめっき層からなる中間層４４，４５が形成される。中間層４４，４５の形成が完了したら、ケース１１の蓋体１４及び圧力開放弁２０へのクロムめっき処理を開始する。尚、クロムめっき処理も、ケース１１の蓋体１４の表面１４ａ及び裏面１４ｂに上記マスキングを施した状態で行う。また、クロムめっき処理は、圧力開放弁２０が一体形成されたアルミニウム製のケース１１の蓋体１４を処理浴に含浸して通電する、いわゆる電気めっきにより行う。クロムめっき層２４，２５の形成が完了すると、圧力開放弁２０の弁体２１の表面２１ａ及び裏面２１ｂを含む、ケース１１の蓋体１４の表面１４ａ及び裏面１４ｂと、クロムめっき層２４，２５との間に、中間層４４，４５が位置した状態となる。そして、クロムめっき層２４，２５の形成が完了したら、ケース１１のケース本体１３の開口部１３ａと蓋体１４の外周部分とが、例えばレーザー溶接によって接合される。これにより、ケース１１のケース本体１３と蓋体１４が接合部１４ｃによって接合される。
【００２８】
したがって、本実施形態によれば、以下に示す効果を得ることができる。
（１）圧力開放弁２０は、弁体２１の表面２１ａや裏面２１ｂの全面にクロムめっき層２４，２５を有している。このため、圧力開放弁２０は３７℃付近で開放しやすくなる。したがって、低温下での二次電池１０の性能低下を検知することができる。
【００２９】
（２）圧力開放弁２０の弁体２１の開裂溝部分は、厚さＷ２が開裂溝以外の部分の厚さＷ１と比較して薄く、開裂溝以外の部分と比較して強度が低い。本実施形態によれば、圧力開放弁２０の弁体２１における開裂溝にクロムめっき層２４，２５を形成することにより、想定した作動圧で圧力開放弁２０を確実に開放させることができる。したがって、低温下での二次電池の性能低下をより正確に検知することができる。
【００３０】
（３）ケース１１の蓋体１４の表面１４ａ及び裏面１４ｂと、圧力開放弁２０の弁体２１の表面２１ａ及び裏面２１ｂと、のうち、蓋体１４の表面１４ａの外周部分と裏面１４ｂの外周部分とを除く部分にクロムめっき処理を行うため、ケース１１の蓋体１４の両面の大部分にクロムめっき層２４，２５が形成される。これにより、例えばケース１１の蓋体１４の片面にのみクロムめっき層２４，２５を形成する場合と比較してマスキングを施す部分を少なくすることができるため、クロムめっき層２４，２５の形成工程を簡略化させることができる。
【００３１】
（４）アルミニウムの表面にはクロムめっき層２４，２５が形成しにくい。本実施形態では、圧力開放弁２０がアルミニウム製であるが、中間層４４，４５が下地処理層として機能することにより、圧力開放弁２０にクロムめっき層２４，２５を形成しやすくすることができる。
【００３２】
（５）ケース１１の蓋体１４及び圧力開放弁２０へのクロムめっき処理及びニッケルめっき処理に際して、蓋体１４とケース本体１３との接合部１４ｃとして機能する蓋体１４の裏面１４ｂの外周部分にマスキングを施している。このため、この蓋体１４の裏面１４ｂの外周部分にはクロムめっき層２４，２５及び中間層４４，４５が形成されない。したがって、ケース１１のケース本体１３と蓋体１４とが溶接される際に、クロムめっき層２４，２５及び中間層４４，４５が異物となってケース１１のケース本体１３と蓋体１４との接合部１４ｃの接合が弱くなることが抑制される。
【００３３】
（６）圧力開放弁２０の弁体２１の表面２１ａに交差溝３１、弧状溝３２，３３、及び直線状溝３４，３５といった開裂溝を形成してから、ケース１１の蓋体１４及び圧力開放弁２０へのクロムめっき処理及びニッケルめっき処理を行っている。仮に、クロムめっき処理後やニッケルめっき処理後の圧力開放弁２０の弁体２１の表面２１ａに開裂溝を形成するようにすると、開裂溝の形成部分のクロムめっき層２４，２５や中間層４４，４５が剥がれるおそれがあるが、本実施形態ではこうした問題が生じることを抑制することができる。
【００３４】
尚、上述の実施形態は以下のように変更して実施することもできる。
○  ケース１１の蓋体１４の表面１４ａの外周部分にクロムめっき層２４や中間層４４が形成されていても接合部１４ｃの接合への影響が小さい場合には、蓋体１４の表面１４ａの外周部分へのマスキングを省略してもよい。
【００３５】
○  中間層４４，４５の材料は、亜鉛等、アルミニウム及びクロムと接合しやすい性質を有するニッケル以外の材料に変更してもよい。
○  中間層４４，４５を形成するためのめっき処理を、電気めっきにより行うようにしてもよい。
【００３６】
○  ケース１１の蓋体１４は、ケース本体１３との接合部１４ｃにクロムめっき層２４，２５や中間層４４，４５を有していてもよい。但し、接合部１４ｃの接合がクロムめっき層２４，２５や中間層４４，４５によって低下することを抑えるためには、クロムめっき層２４，２５や中間層４４，４５を接合部１４ｃの一部に形成することが望ましい。
【００３７】
○  ケース１１の蓋体１４において、中間層４４，４５の形成範囲は、ケース１１の蓋体１４におけるクロムめっき層２４，２５の形成範囲よりも狭くてもよいし、広くてもよい。但し、ケース１１の蓋体１４や圧力開放弁２０にクロムめっき層２４，２５を形成しやすくするために、ケース１１の蓋体１４において、少なくともクロムめっき層２４，２５の全形成範囲に中間層４４，４５を設けることが望ましい。
【００３８】
○  ケース１１の蓋体１４や圧力開放弁２０において、中間層４４，４５を省略してもよい。
○  ケース１１の蓋体１４は、ケース１１の蓋体１４の表面１４ａの外周部分や蓋体１４の裏面１４ｂの外周部分よりも広い範囲にクロムめっき層２４，２５を有しない形態としてもよい。例えば、圧力開放弁２０の弁体２１の表面２１ａや裏面２１ｂはクロムめっき層２４，２５を有するとともに、ケース１１の蓋体１４の表面１４ａや裏面１４ｂのうち、圧力開放弁２０以外の部分はクロムめっき層２４，２５を有しない形態としてもよい。要するに、ケース１１の蓋体１４の表面１４ａ及び裏面１４ｂに、かつ少なくとも圧力開放弁２０の弁体２１の表面２１ａ及び裏面２１ｂを含む部分に、クロムめっき層２４，２５を有していればよい。
【００３９】
○  圧力開放弁２０は、弁体２１上の表面２１ａや裏面２１ｂの一部にクロムめっき層２４，２５を有していてもよい。但し、３７℃付近といった低温で圧力開放弁２０を開放させるためには、圧力開放弁２０の弁体２１上の表面２１ａや裏面２１ｂのうち、大部分にクロムめっき層２４，２５を有するようにすることが望ましい。
【００４０】
○  圧力開放弁２０の形状は円形状等、トラック形状以外の形状であってもよい。
○  圧力開放弁２０の開裂溝の形状や配設箇所を変更してもよい。
○  圧力開放弁２０の開裂溝の断面形状を変更してもよい。
【００４１】
○  圧力開放弁２０をケース１１の蓋体１４とは別体部品とし、圧力開放弁２０をケース１１の蓋体１４に接合してもよい。接合は、例えばレーザー溶接等で行う。
○  圧力開放弁２０の弁体２１は、裏面２１ｂに開裂溝を有していてもよい。
【００４２】
○  圧力開放弁２０の弁体２１は、表面２１ａや裏面２１ｂの開裂溝のみにクロムめっき層２４，２５を有していてもよい。尚、こうした形態において、圧力開放弁２０が弁体２１の表面２１ａに開裂溝を有している形態では、弁体２１の表面２１ａでは開裂溝にのみクロムめっき層２４を有することとなる。また、圧力開放弁２０が弁体２１の裏面２１ｂに開裂溝を有している形態では、弁体２１の裏面２１ｂでは開裂溝にのみクロムめっき層２５を有することとなる。
【００４３】
○  圧力開放弁２０の弁体２１の開裂溝の形成を省略してもよい。この形態では、ケース１１の蓋体１４の表面１４ａ及び裏面１４ｂの、少なくとも圧力開放弁２０の弁体２１上の表面２１ａ及び裏面２１ｂの一部にクロムめっき層２４，２５を形成する。
【００４４】
○  ケース１１の蓋体１４は、表面１４ａ及び裏面１４ｂのいずれか一方の面にのみクロムめっき層２４，２５を有していてもよい。尚、ケース１１内の圧力が高くなると、圧力開放弁２０の弁体２１の表面２１ａに引っ張り応力が作用するようになる。このため、圧力開放弁２０の弁体２１の表面２１ａを含む、蓋体１４の表面１４ａがクロムめっき層２４を有するようにすることが望ましい。
【００４５】
○  圧力開放弁２０は、ケース１１のケース本体１３の壁面に形成してもよい。この形態では、ケース１１のケース本体１３の壁面の表面や裏面において、少なくとも圧力開放弁２０の弁体２１上の表面２１ａや裏面２１ｂの一部にクロムめっき層２４，２５があれば、クロムめっき層２４，２５の形成範囲は自由に設定可能である。
【００４６】
○  ケース１１の形状を変更してもよい。例えば、ケース１１は円筒型でもよい。
○  ケース１１及び圧力開放弁２０はアルミニウム製であったが、これに限らず他の軽合金製であってもよい。また、ケース１１と圧力開放弁２０とが異なる軽合金製であってもよい。
【００４７】
○  電極組立体１２は、積層型に限らず、帯状の正極電極と帯状の負極電極を捲回して層状に積層した捲回型でもよい。
○  二次電池１０は、リチウムイオン二次電池であったが、これに限らず、他の二次電池であってもよい。要は、正極活物質層と負極活物質層との間をイオンが移動するとともに電荷の授受を行うものであれば良い。また、蓄電装置としてキャパシタでもよい。
【００４８】
○  二次電池１０は、車両電源装置として自動車に搭載しても良いし、産業用車両に搭載してもよい。また、定置用の蓄電装置に適用してもよい。
【符号の説明】
【００４９】
１０…二次電池、１１…ケース、１２…電極組立体、１３…ケース本体、１４…蓋体、１４ａ…（蓋体の）表面、１４ｂ…（蓋体の）裏面、２０…圧力開放弁、２１…弁体、２１ａ…（弁体の）表面、２１ｂ…（弁体の）裏面、２４，２５…クロムめっき層、３１…交差溝、３２，３３…弧状溝、３４，３５…直線状溝、３６，３７…直線溝、４４，４５…中間層。
【図１】
0006044465.tif 000002
【図２】
0006044465.tif 000003
【図３】
0006044465.tif 000004
【図４】
0006044465.tif 000005